(57)【要約】【課題】透過性に影響を与えず、帯電防止性に優れ、触感の向上も可能な光学部材ないしその製造方法を提供する。【解決手段】カーボンナノチューブ分散液をレンズ基材の表面に均一に塗布し乾燥させることで、カーボンナノチューブが面内で分散して成るカーボンナノチューブ分散膜６をレンズ基材５の表面に備えた光学部材であるプラスチックレンズ１を得る。又、カーボンナノチューブ分散膜を形成した後、更にその上に撥油膜を形成し、カーボンナノチューブ分散膜６に撥油膜７を一層重ねる。【選択図】図２
2009092949.tif 000002
【特許請求の範囲】
【請求項１】
カーボンナノチューブが面内で分散して成るカーボンナノチューブ分散膜を表面に備えた
ことを特徴とする光学部材。
【請求項２】
カーボンナノチューブ分散膜に、撥水膜又は撥油膜を一層重ねた
ことを特徴とする請求項１に記載の光学部材。
【請求項３】
カーボンナノチューブ分散膜を光学多層膜上とした
ことを特徴とする請求項１又は請求項２に記載の光学部材。
【請求項４】
カーボンナノチューブ分散液を基材の表面に均一に塗布し乾燥させることで、カーボンナノチューブが面内で分散して成るカーボンナノチューブ分散膜を基材の表面に形成する
ことを特徴とする光学部材の製造方法。
【請求項５】
カーボンナノチューブ分散膜を形成した後、更にその上に撥水膜又は撥油膜を形成する
ことを特徴とする請求項４に記載の光学部材の製造方法。
【請求項６】
カーボンナノチューブ分散膜を、基材の表面に形成された光学多層膜の上に形成した
ことを特徴とする請求項４又は請求項５に記載の光学部材の製造方法。
【発明の詳細な説明】
【技術分野】
【０００１】
本発明は、眼鏡等に用いられるプラスチックレンズやガラスレンズ等の光学レンズを始めとする光学部材及びその製造方法に関する。
【背景技術】
【０００２】
従来、光学部材の一例であるプラスチックレンズの製造方法として、下記特許文献１に記載のものが知られている。この製造方法では、撥水剤（パーフルオロアルキル基を有する化合物）と、界面活性剤と、カーボンナノチューブとを混合してなる溶液を原料とした真空蒸着が行われる。
【０００３】
【特許文献１】特開２００７−５６３１４号公報
【発明の開示】
【発明が解決しようとする課題】
【０００４】
このような製造方法では、蒸着時、撥水剤内の個々のカーボンナノチューブが他と同様に基材に付着するか不明であって、カーボンナノチューブが均一となるよう制御することが困難であるし、蒸着後、個々のカーボンナノチューブが撥水剤で形成された膜内においてバラバラに位置する状態になり、レンズの透過性や帯電防止性に局所的に影響を与える可能性がある。又、このような製造方法において、触感の変化への言及はない。
【０００５】
そこで、請求項１に記載の発明は、透過性に影響を与えず、帯電防止性に優れ、触感の向上も可能な光学部材を提供することを目的としたものである。
【０００６】
又、請求項４に記載の発明は、透過性に影響を与えず、帯電防止性に優れ、触感の向上も可能な光学部材を容易に製造する方法を提供することを目的としたものである。
【課題を解決するための手段】
【０００７】
上記目的を達成するために、請求項１に記載の発明は、光学部材にあって、カーボンナノチューブが面内で分散して成るカーボンナノチューブ分散膜を表面に備えたことを特徴とするものである。
【０００８】
請求項２に記載の発明は、上記目的に加えて、撥水性又は撥油性を付与すると共に触感をより一層良好にする目的を達成するため、上記発明にあって、カーボンナノチューブ分散膜に、撥水膜又は撥油膜を一層重ねたことを特徴とするものである。
【０００９】
請求項３に記載の発明は、上記目的に加えて、更に反射防止機能等の各種機能を具備させる目的を達成するため、上記発明にあって、カーボンナノチューブ分散膜を光学多層膜上としたことを特徴とするものである。
【００１０】
上記目的を達成するために、請求項４に記載の発明は、光学部材の製造方法にあって、カーボンナノチューブ分散液を基材の表面に均一に塗布し乾燥させることで、カーボンナノチューブが面内で分散して成るカーボンナノチューブ分散膜を基材の表面に形成することを特徴とするものである。
【００１１】
請求項５に記載の発明は、上記目的に加えて、撥水性又は撥油性を付与すると共に触感をより一層良好にする光学部材を得る目的を達成するため、上記発明にあって、カーボンナノチューブ分散膜を形成した後、更にその上に撥水膜又は撥油膜を形成することを特徴とするものである。
【００１２】
請求項６に記載の発明は、上記目的に加えて、更に反射防止機能等の各種機能を具備した光学部材を得る目的を達成するため、上記発明にあって、カーボンナノチューブ分散膜を、基材の表面に形成された光学多層膜の上に形成したことを特徴とするものである。
【発明の効果】
【００１３】
本発明によれば、カーボンナノチューブ分散膜を設けることで、透過性、帯電防止性及び滑り性に優れた光学部材ないしその製造方法を提供することができる、という効果を奏する。
【発明を実施するための最良の形態】
【００１４】
以下、本発明に係る実施の形態の例につき、適宜図面に基づいて説明する。なお、本発明の形態は、これらの例に限定されない。
【００１５】
［製造方法に係る形態］
図１は本形態に係るフローチャートである。本形態では、まずレンズ基材を用意する（ステップＳ１）。レンズ基材は、ここでは基板の表面にハードコート層、光学多層膜を順に重ねて成る。なお、レンズ基材は、基板単独から形成されても良いし、ハードコート層あるいは反射防止膜のみを基板表面に形成しても良いし、他の層ないし膜を付与しても良い。
【００１６】
基板は、プラスチック製やガラス製等であり、前者の例としてアクリル樹脂、ポリカーボネート樹脂、ポリエステル系樹脂、チオウレタン樹脂、エピスルフィド樹脂、ポリエーテルサルホン樹脂、ポリ４−メチルペンテン−１樹脂、ジエチレングリコールビスアリルカーボネート樹脂、あるいはポリウレタン系樹脂が挙げられる。なお、本形態ではチオウレタン樹脂を用い、屈折率１．６０、度数Ｓ−２．００Ｄ（ディオプター）、アッベ数４２の光学特性を有するプラスチックレンズ（直径７５ミリメートル大、眼鏡、サングラス用を想定）とした。
【００１７】
ハードコート層は、厚さが例えば数ミクロン（μ）の硬化膜であり、本形態ではオルガノシロキサン系のものを用いるが、他の有機ケイ素化合物、あるいはアクリル化合物等から形成しても良い。なお、本形態において、ハードコート層の形成は、次の通り行う。即ち、まず反応容器中に、エタノール２０６ｇ（グラム）、メタノール分散チタニア系ゾル３００ｇ（触媒化成工業社製、固形分３０％）、γ−グリシドキシプロピルトリメトキシシラン６０ｇ、γ−グリシドキシプロピルメチルジエトキシシラン３０ｇ、テトラエトキシシラン６０ｇを滴下し、その混合液中に濃度０．０１Ｎの塩酸水溶液を滴下、撹拌して加水分解を行う。次に、フロー調整剤０．５ｇ（日本ユニカ社製Ｌ−７６０４）及び触媒１．０ｇを加え、室温で３時間撹拌してハードコート液を調整する。そして、このハードコート液をディッピング法で塗布し、風乾後、１１０℃で２時間加熱硬化させ、膜厚２．０μのハードコート層を形成する。
【００１８】
光学多層膜は、反射防止膜、バンドパスフィルタ、ハーフミラー、ミラー、ショートウエーブパスフィルタ、ロングウェーブパスフィルタ、マイナスフィルタ、保護膜、ＮＤフィルタ、ビームスプリッタ等であり、このうち反射防止膜は、厚さが例えば２００〜５００ナノメートル（ｎｍ）である、基板表面における反射率を減ずる多層の膜であって、蒸着法やイオンスパッタリング法等によって成膜され、例えば二酸化ケイ素、二酸化チタン、二酸化ジルコニウム、酸化アルミニウム、二酸化イットリウム、二酸化タンタル、二酸化ハフニウム、二酸化ニオブあるいはこれらのいずれか又は全ての組合せにより形成される。なお、本形態では、二酸化ケイ素から成る層と二酸化ジルコニウムから成る層とを交互に配置した５層構造のものを採用している。より具体的には、最も基板側が二酸化ケイ素であり、光学膜厚が基板側から順にλ／４、０．５λ／４、０．２λ／４、λ／４、λ／４である（λ＝５００ｎｍ）。
【００１９】
又、レンズ基材と共に、カーボンナノチューブ分散液を用意する（ステップＳ２）。カーボンナノチューブ分散液は、本形態では、純水５００ｍｌ（ミリリットル）に対し、カーボンナノチューブを５０ｍｇ（ミリグラム）の割合で混合し、更に界面活性剤（トリトンＸ−１００）を０．２〜０．５ｍｌ加えて撹拌し調製する。カーボンナノチューブは、本形態では単層管状のシングルウォールナノチューブを用いるが、二層管状のダブルウォールナノチューブでもよいし、三層以上のものでも良い。なお、カーボンナノチューブ分散液は、本形態のレンズ基材１枚当たり１ｍｌも用意すれば十分である。
【００２０】
次に、レンズ基材の表面に、カーボンナノチューブ分散液を均一に塗布する（ステップＳ３）。本形態では、スピンコート法を用いる。具体的には、カーボンナノチューブ分散液をレンズ基材の表面中央（回転中心）に１ｍｌ滴下し、毎分１０００回転の回転速度で３０秒以上回転させ、その後６０℃で１５分以上乾燥させる。
【００２１】
続いて、カーボンナノチューブ分散液を塗布したレンズ基材の表面に、撥水膜又は撥油膜を形成する（ステップＳ４）。本形態では、撥油剤をレンズ基材の表面に滴下し、クリーンな部材にて表面全体に均一に延ばした後で硬化させることにより撥油膜を形成するが、蒸着等により形成しても良いし、撥水膜を形成しても良い。撥油剤は、本形態ではパーフルオロアルキル基含有シラン化合物を用いるが、シリコン系化合物等であっても良い。撥油剤の濃度は、本形態では０．３ｗｔ％（重量パーセント）であり、ハイドロフルオロエーテル（３Ｍ製ＨＦＥ−７２００）で希釈する。撥油剤の硬化は、６０℃で３０分以上置くことで行う。
【００２２】
［光学部材（プラスチックレンズ）に係る形態］
以上のような製造方法により、図２に示すような光学部材あるいは光学レンズとしてのプラスチックレンズ１が形成される。即ち、基板２の表面において、内側から順に、ハードコート層３、光学多層膜としての反射防止膜４が形成され、これらによりレンズ基材５が構成されている。更に、反射防止膜４の上には、カーボンナノチューブが反射防止膜４の上面内で均一に分散し、カーボンナノチューブ分子が面状にちりばめられてなるカーボンナノチューブ分散膜６が形成されている。加えて、カーボンナノチューブ分散膜６の上には、撥油膜７が形成されている。
【００２３】
［帯電防止性］
このようなプラスチックレンズ１の帯電防止性につき、次に示す手法により評価する。即ち、プラスチックレンズ１につき、再現性の確認をもとることを考慮して、３枚用意する（実施例１〜３）。一方、比較例として、カーボンナノチューブ分散膜６を形成しない他はプラスチックレンズ１と同等に形成したプラスチックレンズ（比較例１）と、レンズ基材がプラスチックレンズ１のレンズ基材５と同等であり、その上において蒸着によりプラスチックレンズ１の撥油膜７と同厚の撥油膜を形成したプラスチックレンズ（比較例２）とを用意する。なお、比較例２における蒸着は、実施例と同様にパーフルオロアルキル基含有シラン化合物を用い、抵抗加熱法により行われる。
【００２４】
そして、実施例や比較例につき表面をアースして除電し、その後不純物の付着のない試験紙（ピュアリーフ）にて１０秒間、毎秒３往復程度の速さで擦り、この場合の除電直後（初期）、擦り終わり直後、擦り終わりから１・２・３分後における各帯電電位（キロボルト、ｋＶ）を、静電気測定器（シムコジャパン株式会社製ＦＭＸ−００３）にて測定する。又、擦り終わり直後において、実施例や比較例に対しスチールウールを接近させ、スチールウールが付着するか否かを調査する。
【００２５】
この手法による帯電防止性の評価結果は、図３に示す通りである。即ち、図３（ａ）の表に示すように、実施例や比較例につき温度・湿度ともほぼ同等の環境にて試験したところ、実施例１〜３では、最大でも０．２６ｋＶでしか帯電せず、特に実施例１では帯電なしといい得るほどの水準であった。これに対し、比較例１，２では、負の静電気が１〜３ｋＶの水準で帯電していた。なお、擦り終わり後の経過時間と帯電電位との関係を示すグラフにつき、図３（ｂ）に示す。
【００２６】
又、実施例１〜３では、擦り終えた直後にスチールウールを近づけても、スチールウールがレンズに付着することはなかったのに対し、比較例１，２では、共にスチールウールがレンズに付着した。
【００２７】
以上により、本発明に係る製造方法により形成されたプラスチックレンズ１は、高水準の帯電防止性能を備えると評価することができる。
【００２８】
［透過率］
又、上記の実施例１〜３及び比較例１，２につき、３５０〜８００ｎｍの波長範囲の光に対する透過率を測定した。その結果を図４に示す。この結果を見れば、カーボンナノチューブ分散膜６の有無にかかわらず透過率分布は同等であり、カーボンナノチューブ分散膜６を挿入したとしても、透過率に影響はないことが分かる。
【００２９】
［平滑性］
上記の実施例１及び比較例１，２につき、任意に選出した予備知識のない８名の被験者（Ａ〜Ｈ）に渡し、各表面をピュアリーフにて擦ってもらう。そして、より滑り易いレンズを上位として順位付けをしてもらい、その回答を得、順位と同数の点数を実施例１ないし比較例１，２に与える。従って、合計点の低いレンズの平滑性（滑らかさ、触感）が最も高いものと評価することができる。
【００３０】
この試験の結果を図５の表で示す。実施例１の合計点が最も低く、よって本発明に係るプラスチックレンズ１の平滑性は良好であると評価することができる。
【００３１】
［効果］
以上、カーボンナノチューブ分散液をレンズ基材の表面に均一に塗布し乾燥させることで、カーボンナノチューブが面内で分散して成るカーボンナノチューブ分散膜６をレンズ基材５の表面に備えたプラスチックレンズ１を得ると、透過率に影響のない、平滑性や帯電防止性に優れたプラスチックレンズ１を提供することができる。なお、カーボンナノチューブ分散膜６を付与しつつ撥油膜７を付与しないプラスチックレンズや、カーボンナノチューブ分散膜６と共に撥水膜を付与したプラスチックレンズにあっても、プラスチックレンズ１と同等の透過率・帯電防止性を得ることができ、平滑性については若干プラスチックレンズ１より劣るものの、比較例１，２よりは高水準のものを得ることができる。
【００３２】
又、カーボンナノチューブ分散膜を形成した後、更にその上に撥水膜を形成し、カーボンナノチューブ分散膜６に撥水膜７を一層重ねたので、更に撥水性能を付与することができ、又平滑性を一層高めることができる。
【００３３】
更に、カーボンナノチューブ分散膜を、レンズ基材の表面に形成された反射防止膜の上に形成し、カーボンナノチューブ分散膜６を反射防止膜４上としたので、高水準の透過性・帯電防止性・平滑性に加え反射防止性能も付与されたプラスチックレンズ１ないしその製造方法を提供することができる。
【００３４】
［光学部材（ガラスレンズ）に係る形態］
続いて、光学部材あるいは光学レンズの他の例としてのガラスレンズに係る形態を説明する。本形態のガラスレンズの基材は、度数０．００で直径７５ｍｍの平板ガラス基板のみであり、ハードコート層、光学多層膜、撥水膜あるいは撥油膜はいずれも付与されていない。そして、本形態では、上記プラスチックレンズの場合と同じカーボンナノチューブ分散液を調製し、スピンコート法によって基材に均一に塗布する。スピンコートの条件は、本形態では毎分１０００回転の速度で３０秒以上回転させるものである。この後、１００℃で３０分以上乾燥させ、基材表面にカーボンナノチューブ分散層を形成する。
【００３５】
このように形成された実施例４につき、ガラスの基材のみから成る比較例３との比較によりその性質を明らかにする。まず帯電防止性であるが、上記プラスチックレンズの場合と同様に試験したところ、図６に示すように、比較例３では−０．５８〜−０．３４ｋＶの帯電が発生したのに対し、実施例４では、最大でも＋０．１０ｋＶ未満でしか帯電していない。又、比較例３ではスチールウールが付着したのに対し、実施例４ではスチールウールは付着しない。従って、ガラス基材の表面にカーボンナノチューブ分散層を形成したガラスレンズであっても、高水準の帯電防止性能を備えると評価することができる。
【００３６】
又、実施例４ないし比較例３の透過率についても上記プラスチックレンズの場合と同様に試験し、図７に示す通り、カーボンナノチューブ分散膜の有無にかかわらず透過率分布は同等であることを確認した。更に、実施例４ないし比較例３の平滑性についても上記プラスチックレンズの場合と同様に試験し、実施例４が比較例３より滑らかであるとの結果を得た。
【００３７】
このようにガラス基材表面にカーボンナノチューブ分散液を導入しても、透過率に影響のない、平滑性や帯電防止性に優れたレンズ（光学部材）を提供することができる。
【図面の簡単な説明】
【００３８】
【図１】本発明の製造方法に係るフローチャートである。
【図２】本発明に係るプラスチックレンズの一部断面図である。
【図３】プラスチックレンズの帯電防止性に関する試験結果を示す（ａ）表，（ｂ）グラフである。
【図４】プラスチックレンズの透過率分布に関する試験結果を示すグラフである。
【図５】プラスチックレンズの平滑性に関する試験結果を示す表である。
【図６】ガラスレンズの帯電防止性に関する試験結果を示す（ａ）表，（ｂ）グラフである。
【図７】ガラスレンズの透過率分布に関する試験結果を示すグラフである。
【符号の説明】
【００３９】
１    プラスチックレンズ
２    基板
３    ハードコート層
４    反射防止膜
５    レンズ基材
６    カーボンナノチューブ分散膜
７    撥水膜
【図１】
2009092949.tif 000003
【図２】
2009092949.tif 000004
【図３】
2009092949.tif 000005
【図４】
2009092949.tif 000006
【図５】
2009092949.tif 000007
【図６】
2009092949.tif 000008
【図７】
2009092949.tif 000009